(57)【要約】【課題】水素を混合する混合ガス中の水素ガスを選択的に透過し分離するのに用いうる水素分離用部材、及びその製造方法を提供する。【解決手段】通気可能な多孔性の金属焼結体でなる筒状の受け部材と、該受け部材を被包し、かつ水素混合ガスから水素ガスを選択的に透過させる水素分離金属でなる水素透過膜と、さらに前記水素透過膜の外側に配置され、該水素透過膜を覆って保護する外装多孔体とを具える水素分離用部材であり、また更に前記水素透過膜と外装多孔体との間に微細粉末による中間層を備えた水素分離用部材を含むものである。【選択図】図１
2007090295.tif 000002
【特許請求の範囲】
【請求項１】
通気可能な多孔性の金属焼結体からなる筒状の受け部材と、
該受け部材を被包し、かつ水素混合ガスから水素ガスを選択的に透過させる水素分離金属からなる水素透過膜と、
前記水素透過膜の外側に配置され、該水素透過膜を覆って保護する外装多孔体とを具えることを特徴とする水素分離用部材。
【請求項２】
通気可能な多孔性の金属焼結体からなる筒状の受け部材と、
該受け部材を被包し、かつ水素混合ガスから水素ガスを選択的に透過させる水素分離金属からる水素透過膜と、
前記水素透過膜の外側に配置され、該水素透過膜を保護する外装多孔体とを具えるとともに、
前記水素透過膜と前記外装多孔体との間に充填され微細粉末からなる中間層を具えたことを特徴とする水素分離用部材。
【請求項３】
前記中間層の微細粉末は、Ｃｏ金属又は４０〜６０質量％のＣｏを含有するＣｏ合金のいずれかの金属からなることを特徴とする請求項２に記載の水素分離用部材。
【請求項４】
前記水素透過膜は、前記水素分離金属を引き延ばし、かつ厚さが２〜３０μｍである箔状体からなることを特徴とする請求項１〜３のいずれかに記載の水素分離用部材。
【請求項５】
前記水素透過金属は、Ｐｄ金属、又はＰｄ−Ｃｕ若しくはＰｄ−ＡｇによるＰｄ合金から選択されるいずれかであることを特徴とする請求項１〜４のいずれかに記載の水素分離用部材。
【請求項６】
前記受け部材は、多孔質の焼結体からなり通気可能な筒状の支持体に、該支持体の外面を覆い該支持体よりも微細な空孔を有する微細層を配して焼結一体化した複合構造の筒状体で形成されたものであることを特徴とする請求項１〜５のいずれかに記載の水素分離用部材。
【請求項７】
前記微細層は、繊維径ｄが０．１〜２０μｍ、繊維長さＬと繊維径ｄとの平均アスペトク比Ｌ／ｄが１．５〜２０である金属短繊維、又は粒子径０．５〜３０．０μｍの金属アトマイズド粉からなる球形状又は非球形状の微細粒子のいずれか焼結体で形成されたものである請求項６に記載の水素分離用部材。
【請求項８】
多孔性の金属焼結体からなり通気可能な筒状の受け部材を、水素分離金属からなる厚さ２〜３０μｍの水素透過金属箔を用いた水素透過膜で包んで被包体を形成するとともに、  この被包体を、筒状の成形型内に、その内壁との間に隙間を保って配置し、かつこの隙間内に焼成素材を充填して加圧成形することにより、前記水素透過膜を保護する外装多孔体を前記被包体の外面に形成することを特徴とする水素分離用部材の製造方法。
【請求項９】
前記水素透過膜は、前記成形型内への組み込みに先立ち、該水素透過膜の端部の継ぎ部を金属ロウを用いて接合することを特徴とする請求項８に記載の水素分離用部材の製造方法。
【請求項１０】
多孔性の金属焼結体からなり通気可能な筒状の受け部材を、水素分離金属からなる厚さ２〜３０μｍの水素透過金属箔を用いた水素透過膜で包んで被包体を形成するとともに、  この被包体を、多孔性の筒状の金属焼結体からなる外装多孔体内に、その内壁との間に隙間を保って配置し、かつこの隙間内に微細粉末を充填して加圧成形することにより、水素透過膜と外装多孔体との間に中間層を形成することを特徴とする水素分離用部材の製造方法。
【発明の詳細な説明】
【技術分野】
【０００１】
本発明は、水素を混合する混合ガス中の水素ガスを選択的に透過し、高純度で精製分離するのに用いうる水素分離用部材、及びその製造方法に関する。
【背景技術】
【０００２】
水素は次世代のエネルギー源として、その生成のための技術が種々提案され、例えば水の電気分解による方法、あるいはメタノール、液化天然ガス、都市ガスなどの各種原料ガスから水蒸気改質によって水素ガスをうる方法などがあるが、特に後者においては、それらのガスの改質、変成によって水素ガスを混合する水素混合ガスが得られる。しかし、水素ガスを発電燃料等として利用するには、その水素混合ガスから水素ガスのみを９９．９９％以上の高純度で分離することが必要となる。
【０００３】
従来、原料ガスから水素をうる方法として、例えば図１２に天然ガスの場合を示すように、３５０゜Ｃの脱硫器ａで脱硫したのち、改質用の水蒸気を導入する８００゜Ｃでの改質器ｂ、４００゜Ｃでの高温ＣＯ変成器ｃ、２５０゜Ｃでの低温ＣＯ変成器ｄをへて、１００゜Ｃ以下の温度のＰＳＡ（触媒吸着による水素精製装置）ｅで水素を生成して取り出す水素分離プロセスが用いられている。
【０００４】
しかしながらこのＰＳＡを用いるプロセスでは、反応が平衡反応で８００℃程度の高温加熱となり、また装置自体の複雑化・大型化とともに、処理工程及び機器数が多くなる他、設備費も高額で装置メンテナンスにも困難を要し、しかも得られる水素ガスもその純度は満足できないなど、水素ガスの精製効率の面からも改善が望まれ、十分な普及は見なれていない。
【０００５】
こうした問題を改善するものとして、近年、図１３に示すように、脱硫器ａの下流に水蒸気とともに導入される原料ガスの改質、変性と同時に、水素分離をともになしうるメンブレンリアクターｆを用いることが試みられている。このシステムは非平衡反応であることから、加熱温度も例えば５５０゜Ｃ程度の低い温度で動作し、またメンブレンリアクターは原料ガス（例えばメタン）と水蒸気との取入れ口と、オフガスの吐出口を有するタンクに水素ガス取出し口を有する水素分離エレメントを設けたもので、さらに改質，変成のための触媒ｊを装填することも一部で検討されている。
【０００６】
従って、導入される原料ガスと水蒸気から水素を２つの工程で精製分離でき、空間に残留するオフガスは取り出されて燃料ガス、又はその温度が活用され再利用される。また、このメンブレンリアクターｆを用いる水素分離装置は、低温処理が可能なことから、前記従来のプロセスの装置に比して大幅に小型化、簡易化でき、家庭用、スタンド用などのオンサイトの装置として利用できる他、燃料電池用の高純度水素発生装置としての利用も期待されている。
【０００７】
またこの水素分離エレメントｉは、水素ガスを選択的に透過する金属として知られているＰｄ又はその合金からなる薄膜状の水素透過膜を原料ガス側に向けて多孔質の受け部材で支持した水素分離用部材を用い、水素透過膜に作用する圧力を受け部材で担持しながら多孔質がなす流体流路から水素ガスを分離して取り出す。
【０００８】
このような水素分離用部材については、多孔質の受け部材上へのめっきや真空蒸着、イオンプレーティング、ＣＶＣ法などによる方法が示されている（例えば特許文献１、特許文献２）。さらにこれらの提案では、多孔質の受け部材の表面上に薄膜を形成するにあたり、表面上の微小な空孔や凹凸間を有する表面に気密に水素透過膜をブリッジして形成する方法として、多孔性の受け部材の外表面を、予めシリカゲルやアルミナゲルなどの空孔充填剤を練り込んで平滑表面にした後に水素透過膜を形成することを提案している。なお前記空孔充填材はその後の加熱処理によって最終的には除去される。
【０００９】
又水素透過膜を予め箔状としたものを用いる提案もなされている（例えば特許文献３，特許文献４）。
【００１０】
【特許文献１】特許２９５５０６２号公報
【特許文献２】特開２００２−３３６６６４号公報
【特許文献３】特許３３２７７６４０号公報
【特許文献４】特許３１７４６６８号公報
【発明の開示】
【発明が解決しようとする課題】
【００１１】
しかしながら、特許文献１，２で用いる前記空孔充填剤は一般的に高粘性のゲル状体であり、充填剤の表層部空孔内への均一充填、余剰充填剤の完全かつ均一な除去には高度の技術を必要とし、多大の手間を要することから生産性にも劣る。又空孔充填剤の不均一な塗布は、水素透過膜の厚さを変動させてピンホールを発生させ製品歩留まりを低下させる他、使用時での水素の吸蔵と拡散放出、あるいは加熱と冷却との繰返しによる熱膨張と熱収縮による亀裂発生の原因になるなどの問題がある。また、こうした問題を防ぐ為に水素透過膜自体を厚くすることもできるが、その場合には水素ガスの透過効率が低下するばかりでなく、高価なＰｄ材料の使用量が増すなどの問題がある。
【００１２】
また特許文献３による提案は、水素透過性金属箔を、Ａｇ，Ａｕ，Ｐｔ，Ｎｉ及びＣｕからなる群から選ばれるいずれかの金属層を介して金属多孔体表面に接合させるもので、その方法として、金属多孔体の表面にこれらの金属を真空蒸着や乾式コーティング法あるいは電気メッキなどの湿式コーティング法によりコーティングしておき、金属箔と合わせて加熱、加圧するものであり、又特許文献４の提案は金属不織布を受け部材として用いている。
【００１３】
しかしながら、これらの提案の水素分離用部材は、微細厚さの水素透過膜が原料ガス側、即ち、例えば筒体の外周面に形成されるため、不用意な取扱によって損傷を受けやすく、水素分離機能を損なうことから、その取扱いには多大の注意が必要である。
【００１４】
またこうした装置では、前記説明した水素の吸蔵と放出、乃至その使用に伴う装置のオン・オフによる該リアクターｆの所定温度（例えば５００゜Ｃ程度）への昇温や停止による温度の昇降によって、リアクターｆを構成する水素透過膜には、例えば支持体に含有するＦｅ等の元素が拡散して透過膜に侵入してその特性を低下させたり、図１１に拡大して示すように、水素透過膜７自体が膨張や収縮によって収縮し応力歪によって亀裂や剥離孔ｑ（ピンホール）が発生するなど、その解決が求められている。
【００１５】
そこで本発明は、多孔性の金属焼結体からなり通気可能な受け部材と、受け部材の外表面に配される箔状の水素透過膜と、さらに水素透過膜を覆って保護する外装多孔体とを具えるサンドイッチ構造にすることを基本として、前記課題を解決しうる水素分離用部材、及びその製造方法の提供を課題としている。
【課題を解決するための手段】
【００１６】
本件請求項１に係る発明は、通気可能な多孔性の金属焼結体からなる筒状の受け部材と、該受け部材を被包し、かつ水素混合ガスから水素ガスを選択的に透過させる水素分離金属からなる水素透過膜と、前記水素透過膜の外側に配置され、該水素透過膜を覆って保護する外装多孔体とを具えることを特徴とする水素分離用部材である。
【００１７】
又請求項２に係る発明は、通気可能な多孔性の金属焼結体からなる筒状の受け部材と、該受け部材を被包し、かつ水素混合ガスから水素ガスを選択的に透過させる水素分離金属からる水素透過膜と、前記水素透過膜の外側に配置され、該水素透過膜を保護する外装多孔体とを具えるとともに、前記水素透過膜と前記外装多孔体との間に充填され微細粉末からなる中間層を具えたことを特徴とする水素分離用部材である。
【００１８】
さらに請求項３に係る発明は、前記中間層の微細粉末が、Ｃｏ金属又は４０〜６０質量％のＣｏを含有するＣｏ合金のいずれかの金属からなること、請求項４に係る発明は、前記水素透過膜が、前記水素分離金属を引き延ばし、かつ厚さが２〜３０μｍである箔状体からなること、請求項５に係る発明は、前記水素透過金属が、Ｐｄ金属、又はＰｄ−Ｃｕ若しくはＰｄ−ＡｇによるＰｄ合金から選択されるいずれかであること、請求項６に係る発明は、前記受け部材が、多孔質の焼結体からなり通気可能な筒状の支持体に、該支持体の外面を覆い該支持体よりも微細な空孔を有する微細層を配して焼結一体化した複合構造の筒状体で形成されたものであること、請求項７に係る発明は、前記微細層が、繊維径ｄが０．１〜２０μｍ、繊維長さＬと繊維径ｄとの平均アスペトク比Ｌ／ｄが１．５〜２０である金属短繊維、又は粒子径０．５〜３０．０μｍの金属アトマイズド粉からなる球形状又は非球形状の微細粒子のいずれか焼結体で形成されたものであることをそれぞれ特徴としている。
【００１９】
請求項８に係る発明は、多孔性の金属焼結体からなり通気可能な筒状の受け部材を、水素分離金属からなる厚さ２〜３０μｍの水素透過金属箔を用いた水素透過膜で包んで被包体を形成するとともに、
この被包体を、筒状の成形型内に、その内壁との間に隙間を保って配置し、かつこの隙間内に焼成素材を充填して加圧成形することにより、前記水素透過膜を保護する外装多孔体を前記被包体の外面に形成することを特徴とする水素分離用部材の製造方法である。
【００２０】
又請求項９に係る発明は、前記水素透過膜が、前記成形型内への組み込みに先立ち、該水素透過膜の端部の継ぎ部を金属ロウを用いて接合することを特徴とする。
【００２１】
請求項１０に係る発明は、多孔性の金属焼結体からなり通気可能な筒状の受け部材を、水素分離金属からなる厚さ２〜３０μｍの水素透過金属箔を用いた水素透過膜で包んで被包体を形成するとともに、この被包体を、多孔性の筒状の金属焼結体からなる外装多孔体内に、その内壁との間に隙間を保って配置し、かつこの隙間内に微細粉末を充填して加圧成形することにより、水素透過膜と外装多孔体との間に中間層を形成することを特徴とする。
【発明の効果】
【００２２】
請求項１に係る発明は、薄い水素透過膜の表面は外装多孔体によって保護され、直接打傷等を受けることが防止できることから、その取扱いを容易とし、かつ水素透過膜の厚さを減じることができる。
【００２３】
しかも水素透過膜は、前記受け部材と、該透過膜の外面に設けた外装多孔体との間で保持される為、使用温度の昇降や水素の吸蔵及び拡散放出に伴う透過膜の膨張や収縮による動きを抑制し、また、前記水素透過膜は受け部材や他の部材に結合する必要がないことから、前記温度変化による疲労破壊や剥離孔、ピンホールなどの欠陥が防止でき、また請求項２に係わる発明のように、透過膜と外装多孔体との間に、微細粉末でなる中間層を配置することで、前記効果をさらに促進し特に中間層を非拡散物質により形成することによって、特性低下のない長寿命の性能を得ることができる。
【００２４】
さらに請求項８及び請求項１０に係る本発明の製造方法では、前記した顕著な作用効果を奏しうる本発明の水素分離用部材を効率よく製造できる。
【発明を実施するための最良の形態】
【００２５】
以下、本発明の好ましい形態を図面を用いて説明する。図１及び図２は本発明の水素分離用部材１の実施例を示し、多孔性の金属焼結体からなる通気可能な筒状の受け部材５と、その表面を覆う水素透過膜７と、この水素透過膜７の外側に配され、該水素透過膜７を覆って保護する外装多孔体９を具えるとともに、水素分離用部材１を有底のキャップ型に成形している場合を例示する。なお、図３〜図５は前記水素透過膜７と外装多孔体９との間、即ち水素透過膜７の一次側（水素混合ガスが流入する側）にさらに微細粉末８Ａを充填してなる中間層８を設けた水素分離用部材１の他の実施例を示し、この形態の場合には端部を封止金具１０Ｂである端金具１０を用いた有底筒状体としている。
【００２６】
なお以下、中間層８を有する複合構造にした水素分離用部材１を“間接型”、中間層８を備えることなく外装多孔体９で水素透過膜７を覆うものを“直接型”ということがある。
【００２７】
図１．２において、前記受け部材５は、多孔質の金属焼結体からなり、本形態では、通気可能な筒状の支持体２と、該支持体２の外面を覆い該支持体２よりも微細な空孔を有する微細層３とを焼結一体化してなる積層構造の筒状体として構成される。又受け部材５はその底部４が例えばキャップ型に成形され封止されるとともに、さらにその開口側１３の端部には、これを機械装置に取付するための継手金具１０Ａである端金具１０を設けることにより水素分離エレメント１１を構成している。
【００２８】
前記受け部材５は、例えばその全体を単一の層で形成するものの他、本形態のように２以上の層を積層した積層構造体、さらにその厚さ方向に空孔分布を徐々に変化させた構造体など、種々の構造体とすることができる。
【００２９】
なお、受け部材５は、水素分離用部材１、水素分離エレメント１１としての形状維持と、水素透過膜７の支持でき、しかも処理された水素ガスを円滑に流通させる程度の空孔精度を具える。
【００３０】
そのため前記支持体２には例えば♯１４０／２００〜２００／２５０程度の比較的粗大な金属粉末、繊維径５〜５０μｍ程度の金属繊維、金属短繊維金属からなる支持素材２Ａを所定厚さの筒状体に成形し焼結した種々焼結体を用いている。また支持素材２Ａとして、例えばステンレス鋼、インコネルやハステロイ（登録商標）などのニッケル及びニッケル合金、チタン及びチタン合金など耐食性と耐熱性に優れた金属材料によるものが任意に選択され、又は組み合わせて用い得る。
【００３１】
例えばステンレス鋼については、ＳＵＳ３０４Ｌ，ＳＵＳ３１６Ｌ、ＳＵＳ３１７Ｌ等の低Ｃのオーステナイト系材料が好適するが、本形態では水素ガスを対象とすることから、望ましくは水素脆化を考慮して、Ｎｉ当量が例えば２６％以上（好ましくは２７．０〜３０．０％）のオーステナイト系ステンレス鋼が用いることも好ましく、またその形状についても、例えばアトマイズド粉末による球形状や異形状、短繊維状にしたものなど種々利用できる。
【００３２】
このＮｉ当量はオーステナイトの安定性を示すものとして知られており、例えば次式から求められるＮｉ当量を２６．０以上とする。
Ｎｉ当量＝Ｎｉ＋０．６５Ｃｒ＋０．９８Ｍｏ＋１．０５Ｍｎ＋０．３５Ｓｉ＋１２．６Ｃ
【００３３】
一方、前記微細層３は、前記支持体２の場合と同様の金属材料による微細粒子３Ａが用いられる。この微細粒子３Ａの平均空孔径は好ましくは、該支持体２の空孔径の１／５以下の微細空孔（例えば０．１〜２０μｍ）を有するものを用いる。このような微細空孔を持つ微細層３を一体に結合することにより、水素透過膜７の支持を良好にし、かつ水素ガスの流通特性を高めコストの低減を図ることが可能となる。なお、空孔径は、例えばＪＩＳ  Ｚ８９０１による試験ダクトを用いる方法、通気抵抗による方法、ＪＩＳ  Ｂ８３５６に基づくバブルポイント圧による方法，さらに水銀圧入法などの方法を採用できるが、バブルポイント圧による方法が推奨される。
【００３４】
この微細層３に用いる微細粒子３Ａとして、図２は、柱状の金属短繊維３Ａ１を用いている。又図５は、金属アトマイズ粉３Ａ２を用いる場合を例示している。
【００３５】
例えば前者の金属短繊維３Ａ１では、繊維径ｄが０．１〜２０．０μｍで、繊維長さＬが前記繊維径ｄの１．５〜２０倍程度を有する平均アスペトク比Ｌ／ｄを有するものを用いうる。微薄な厚さの水素透過膜７に破損等の影響を及ぼさず良好に支持する必要から、前記繊維径とアスペクト比を持つものが選択される。繊維径が２０．０μｍを超えるものでは空孔が粗大になって透過膜の支持が良好に行われ難く、０．１μｍ以下のものでは微細に過ぎ、水素ガスの通過を妨げる場合が生じる。またアスペクト比についてもその平均値が２０を越えるものでは、多孔体とした場合に表面凹凸を大きくして孔径分布の幅を広げ、しかもその分布も平面的になりやすく、逆に１．５を下回るものでは、その形状は一般的な粉末に近いことからガスの流路が十分に得られ難い。ゆえに、より好ましくは繊維径２〜１０μｍ、アスペクト比２〜８とする。なお、微細粒子３Ａとして金属アトマイズ粉３Ａ２を用いるときには、粒径３０以下程度（好ましくは粒子径１０μｍ以下、さらに好ましくは０．５〜４μｍ程度）の球形、非球形粒子からる微細粒子３Ａが用いられる。  
【００３６】
特に前記金属短繊維３Ａを用いた微細層３では、例えば図２に示すように各金属短繊維３Ａが方向自由に分布して立体空孔が形成されることから、微細空孔でありながらも高空孔率を有する多孔質構造体とすることができる。更に特公昭６３−６３６４５号公報による、熱処理によって結晶粒の大きさを調整しながら粒界腐食する方法による短繊維の場合には、その切断端部にはダレのない直棒状の柱状片であり、成形時での各短繊維同士の絡み合いを防ぎ均一分布できる利点がある。この場合、前記オーステナイト系ステンレス鋼を用いるものでは、各短繊維は単結晶粒で形成でき、耐食性、機械的特性に優れ好ましく採用できる。このような金属短繊維３Ａによる微細層３は、その表面上で水素分離膜７を良好に支持しかつ水素ガスの円滑な流通が可能となる。
【００３７】
なお、前記繊維径ｄについては、その短繊維が断面円形の柱状体である場合はその直径を意味し、周面に微小凹凸を持つ不定形断面を有する非円形の短繊維では、その断面における最大寸法と最小寸法との平均値として定義する。
【００３８】
またこの場合、繊維径、アスペクト比のばらつきの変動係数（ＣＶ）を３０％以下程度にすることも好ましい。変動係数（ＣＶ）は、次式による標準偏差（Ｓ）を試料数で除した係数でもって求めることができる。
標準偏差（Ｓ）＝√｛（Ａ１−Ａ）2 ＋（Ａ２−Ａ）2 ＋  …                            ＋（Ａｎ−Ａ）2 ｝／ｎ
変動係数（ＣＶ）＝Ｓ／ｎ×１００（％）
ここで、Ａ１，Ａ２，Ａｎは各短繊維毎の繊維径、またはアスペクト比の測定値であり、Ａはその平均値、またｎは測定試料数であって、任意に例えば２０点の繊維素を取出し算出される。
【００３９】
微細層３は、多孔質の焼結体からなる前記筒状の支持体２の外面を覆い、かつ支持体２と焼結一体化することで複層筒状体の受け部材５を形成している。このような複層筒状体の製造には、例えば本出願人が提案した国際公開第ＷＯ９３／０６９１２号パンフレットによる懸濁吸引法が採用できる。この方法は、支持体２を、金属短繊維３Ａ１を混和した懸濁液中で真空引きすることよりその外面に金属短繊維３Ａ１を比較的薄くしかも均一厚さで堆積させることができ、さらに焼結一体化することで受け部材５を形成する。
【００４０】
他方、受け部材５が１００ｍｍを越えるような大型品では、例えば図６に示すような粉末成形法による方法も可能である。この方法は、外筒金型ｍ内に、筒状に焼結した前記支持体２を中子として挿入し、さらに両者の隙間内に所定の微細粒子３Ａを充填し、かつ縮径用ダイスｎを用いて加圧して縮径して保形可能に充てん密度を高めて全体を焼結し、最終的に外筒金型ｍを溶解除去することにより複層筒状体とする。
【００４１】
この成形法では、各金属の微細粒子３Ａが充填に際して絡まりが生じやすい短繊維３Ａ１よりも図５に示すように球形状のアトマイズド粉末３Ａ２を好適に用いうる。
【００４２】
これら成形法の内、前者の懸濁吸引法では、支持体２の部分的な空孔特性のバラツキを緩和して全体として均一空孔が得られ、また形状的にも単なる筒状品以外にも図１のようなカップ形状や不規則形状品を容易に成形しうる他、作業性や設備面からも好ましい。これに対し、後者の粉末成形法では、受け部材５が大型乃至長尺品の場合に採用できる。
【００４３】
なお、受け部材５の寸法や形状、各層の厚さ及び空孔特性等は、水素分離用として使用する装置の仕様に応じて任意に設定でき、例えば外径５〜１００ｍｍ、長さ２０〜１０００ｍｍ程度の円筒状とすることができる。また前記該微細層３の厚さについても、例えば１ｍｍ以下（例えば０．０５〜０．５ｍｍ）の比較的薄くして通気性能の低下を図ることが好ましい。
【００４４】
本発明では、多孔焼結体からなる前記受け部材５の外表面を強圧して、水素透過膜７を支持する表面側の金属の微細粒子を扁平化した仕上げ層５Ａを形成することも好ましく、これによって、前記水素透過膜７を良好に支持できる。この仕上げ層５Ａでは、少なくとも表面上に位置する前記金属の微細粒子３Ａには、図７に示すように、この強圧加工によって、その端部の一面が平坦部分３Ｆが形成される。
【００４５】
この強圧加工は、例えば図８に示す鍛圧装置２１で実施できる。鍛圧装置２１は、本例では筒状の保持器２４に設けた受け穴に、複数個の鍛圧ローラ２２を所定の送り角度で傾けて配置し、鍛圧ローラ２２の外周を、ヘッド２５の内周面でその中心方向に向けて強圧するように構成している。尚、前記鍛圧ローラ２２は、一端から他端に向かって径を減じたテーパ状にすることで、受け部材５の送り込みを可能にしており、受け部材５は、ヘッド２５の回転によって所定径に鍛圧され、均一に押圧縮径されて前記仕上げ層５Ａされて装置出側から排出される。この方法は、鍛圧加工（スパロール加工）とも呼ばれている。  
【００４６】
またこのような加工方法に代えて、従来から実施されているスエージング加工、その他ローラーダイスによる圧延加工、あるいは所定ダイス内を押出す方法等の他、プレス加工、圧縮加工などの種々方法が採用できるが、特に前記鍛圧加工、スエージング加工は、加工の衝撃が少なく割れなどの問題が生じにくく、品質的、かつ作業的に好適に採用できる。
【００４７】
このような強圧加工によって、受け部材５の外表面には、図２，図５に示すように緻密な平滑表面の前記仕上げ層５Ａが形成される。
【００４８】
なお、 前記平坦部分３Ｆの単位面積当たりの面積率を２０〜８５％としている。この面積率とは、前記受け部材５の任意外表面を拡大して検査した場合の、例えば所定面積（Ａ０）当たりにおける前記平坦部分の合計面積（Ａ１）の割合を意味し、Ａ１／Ａ０×１００％で示される。
【００４９】
またその測定は、４００〜１０００倍に拡大した表面状態を例えば金属顕微鏡やレーザー顕微鏡等の画像解析法などにより検査する。
平坦部分３Ｆとは、微細粒子の最大径部分まで平坦化されていないときには、顕微鏡による測定において、平坦部分３Ｆが該微細粒子の外周面と交わる縁部と見なしうる境界の内側領域をいい、微細粒子の最大径部分まで前記内側領域と同じと認識しうるときには、その全体を平坦部分３Ｆとする。
【００５０】
なお該面積率を前記範囲にすることにより、水素透過膜７との接触面積を有しつつ、十分なガス通路を備えることができるが、例えば前記メッキ法で水素透過膜を形成する場合、この面積率が２０％未満のものでは水素透過膜７の支持間隔が拡大して確実な支持ができずブリッジ現象を発生させ、膜厚さのバラツキを大きくし、一方、８５％を越える程大きく偏平化したものでは水素ガスの流路が十分に確保されず、水素精製効率が低下する。より好ましくは３５〜５０％とする。
【００５１】
前記加工率として例えば２〜２５％で設定される。通常は冷間加工で行われるが、大きな加工状態を得る場合は例えば１００〜４００℃程度に加熱しながら行う温間加工も有効である。ここで加工率とは、該受け部材を中実なものと仮定し、その加工前後の寸法（本形態では外径）で各々描かれる各中実円同士の横断面面積の減少率を意味し、次式で求めることができる。
加工率％＝｛（加工前の断面積−加工後の断面積）／加工前の断面積｝×１００％
【００５２】
また前記受け部材５については、前記金属材料の他、少なくともその表面上に配置される前記水素透過膜７と接する面、例えば前記微細層３を、５００℃程度の高温加熱状態でも該透過膜７と拡散し難い難拡散金属の多孔体で形成することも好ましい。この構成によって、受け部材５中に含まれる例えばＦｅなどの金属元素が水素透過膜７に拡散することが防止でき、透過膜７の透過性能の低下を防いで耐久性に優れた水素分離用部材となる。したがって、例えば前記受け部材５の全体又は前記微細層３をこの難拡散金属粉末の多孔体で形成することもできる。
【００５３】
この難拡散金属材料には、例えばＣｏ金属又は質量で例えばＣｒ：２０〜３５％とＷ：３〜２０％、及び前記Ｃｏを含むＣｒＷＣｏ合金や更にＣ，Ｎｉを添加したものなどあり、好ましくは、Ｃ≦４％、Ｍｎ≦３％、Ｓｉ≦２％、Ｃｒ：２０〜３５％、Ｎｉ≦５％、Ｆｅ≦５％、Ｗ：３〜２０％を含有し、残部Ｃｏ（４０〜６０％）と不可避不純物で構成した４０〜６０質量％含有するＣｏ基合金が用いられ、これを所定形状の粉末や短繊維等の粒子にして用いられる。
【００５４】
さらにこのような難拡散金属の焼結体では、例えばその内部に微細な炭化物（複炭化物）や窒化物などの化合物粒子を分布させることで、拡散を阻止することも有効である。該化合物粒子としては、例えば粒子径０．０１〜１０μｍ程度の微細かつ硬質なもので、例えばこれを５〜５０％程度の分布率で分布させ、元素拡散を防ぐバリアとして機能させることもでき、前記Ｃｏ合金は加熱条件によってこのような化合物粒子（複炭化物）を容易に析出することができる。
【００５５】
次に、前記受け部材５上に配置される水素透過膜７は、本形態では、Ｐｄ金属、又はＰｄ−Ｃｕ若しくはＰｄ−ＡｇによるＰｄ合金のいずれかの水素分離金属から選択された薄膜材料であって、その厚さは例えば２〜３０μｍ程度、好ましくは５〜２０μｍを有する。
【００５６】
これら前記Ｐｄ及びＰｄ合金が水素を選択的に透過する機能を有することは従来から知られており、例えば、水素分子がＰｄ膜に接触すると水素原子に解離してイオン化し、プロトンとエレクトロンに分かれてＰｄ膜の表面から裏面に移動して、その到達した瞬間に再結合して水素分子になるものと考えられている。
【００５７】
こうした原理から前記Ｐｄが用いられるが、更に水素の透過性能や耐久性、あるいは加工性などを改善する為に、種々元素を添加したＰｄ合金が用いられる。その添加元素としては、例えばＰｔ，Ｒｈ，Ｒｕ，Ｉｎ，Ｆｅ，Ｎｉ，ＣｏなどのVIII族元素や、Ｃｕ，Ａｇ、Ａｕなどの１ｂ族元素、更にはＭｏ等のVIａ族元素から選択される１種以上で、添加量は求める特性によって適宜認定される。例えばＡｇを２０〜４５％含有するＰｄ−Ａｇ合金では水素透過性能を高め、同様にＣｕを３５〜４５％含有するＰｄ−Ｃｕ合金では水素透過性とともに耐久性を高めることができる。
【００５８】
またこの水素透過膜７について、図１のキャップ状の場合には底部４が球頭状であることから、めっき、蒸着などの表面処理方法により受け部材５を水素透過膜７で覆った被包体１２を形成する。Ｐｄ金属などのめっき膜を形成して加熱処理で合金化することももできる。この状態、即ち、めっき法による水素透過膜の表面状態を図９（Ａ）に示す。又図９（Ｂ）は、その断面を示す顕微鏡断面図であり、前記平滑表面にした微細層上に形成していることから、均一厚さの透過膜であることが分かる。
【００５９】
又図３，図５のように単なる筒状の受け部材５を用いるときには、前記のように、所定組成のＰｄ材料の板材，塊体などを圧延した箔状体を用いることもできる。
特に後者の機械的方法で延伸した膜材料は、前者めっき法等による膜材料に比して組織的に安定し、またピンホールなどの欠陥発生もないことから好適する。
【００６０】
この延伸した透過膜７を用いる場合は、例えば図３、５に示すように、受け部材５の外表面５ａを被包して巻き付け、その重なり部１２同士の縁部を銀ロウ等でロウ付し、該水素透過箔６が破通しない微力なビーム溶接などによってリークなく被包し被包体１２を形成する。また、この方法では、該水素透過膜７は受け部材５に結合一体化されず、単に接触するものであることから、使用中での温度の昇降や水素の吸蔵／拡散放出に伴う膨張及び収縮が生じてもその動きに追従してクラックなどの発生を減じるとともに、水素分離用部材を解体廃棄する場合にも、高価なＰｄ金属だけを取り出してリサイクルできるなどのメリットもある。
【００６１】
このように前記水素透過膜７で覆われた被包体１２は、図１〜５に示すように、その外表面に更に前記水素透過膜７を保護する為の外装多孔体９が設けられる。図１，２は、前記直接型を示し、図３〜５では該外装多孔体９と前記水素透過膜７との間に更に微細粉末８Ａを用いた中間層８を具える前記間接型を示す。
【００６２】
外装多孔体９は、前記受け部材５（支持体２）と同様に通気可能な多孔質焼結体が用いられ、水素透過膜７を保持しながらその表面保護を図る。この外装多孔体９は、例えば、前記受け部材５と同種又は異種の材料を用いた各種形態の微細な粒子、短繊維粉末、金属繊維等など焼成素材９Ａ（必ず焼結する必要はなく、粉末、粒子ともいえないため、この名前としています）を、例えば焼結した多孔体が用いられる。
【００６３】
またその材料についても、前記受け部材５について説明したステンレス鋼の他、ニッケル、ニッケル合金、チタン及びチタン合金を用い、更にセラミックなどの非金属材料による多孔体も用い得るが、特に前記金属焼結体からなるものでは、強度と通気特性にすぐれ、また加工性もあることから本発明には好適に採用できる。また前記Ｃｏ合金の粉末を用いることで、受け部材５と同様に水素透過膜７への金属拡散による特性低下を防止することも好ましい。
【００６４】
この外装多孔体９を形成するには、例えば既に説明した前記受け部材５と同様な、図６による粉末成形法が利用できる。この場合、受け部材５の表面に水素透過膜７を被覆した被包体１２と、その外側に配置する外側部材１３との間の形成した隙間を形成する。
【００６５】
前記外側部材１３を、最終的に除去される金型ｍとするときには、前記間隙に外装多孔体９を形成する焼成素材９Ａを充填し、かつ必要により前記金型ｍを必要により前記強圧処理して縮径させ、かつ例えば焼結することにより、焼成素材９Ａからなる外装多孔体９を成形できる（前記直接法）。
【００６６】
他方、前記外側部材１３として、予め焼結などにより成形した外装多孔体７を用いて、その被包体１２との間の間隙に、中間層８形成用の微細粉末８Ａを用いるときには、その例えば焼結によって、前記「間接法」による中間層８を介して外装多孔体９を具えた水素分離用部材１を形成できる。なお、中間層８形成用の微細粉末８Ａの充填後に、スエージングなどの強圧加工を行い、中間層８の密度を高めることができる。
【００６７】
また該外装多孔体９は、例えばその厚さが０．３ｍｍ以上のものが設定されるが、必要以上に厚さを増すことはコストアップ、重量化の原因となる為、好ましくは０．５〜５ｍｍ程度の厚さである。またその空孔特性についても特に限定するものではないが、前記受け部材５の前記支持体２の場合と同程度の空孔径（例えば２〜５０μｍ）を持つものが採用でき、例えば微細空孔を持つものでは、水素混合ガス中に含まれる微細異物をあらかじめ除去するプレフィルター用としても利用することができる。その場合は例えば空孔量２０μｍ以下程度のものが用いられる。
【００６８】
更に外装多孔体９は、他の形成方法として、例えば焼成素材（微細小片）９Ａを予めゲル状に懸濁した液剤中に、前記被包体１２を浸漬して塗布膜を形成し、乾燥、焼結で形成することもできる。そのとき、塗着処理を施しておくこともできる。又焼成素材９Ａが金属繊維（長尺体）を用いるものでは、焼成素材９Ａ自体を被包体１２に、繊維不織布状のものとして巻装、ウェブ状態で包み、乃至巻付けて形成するのもよい。
【００６９】
このように、外装多孔体９は、例えば支持体２，微細層３，外装多孔体９を各々異なる材質、形態のもので形成したり、その全体又は水素透過膜７と接する一部だけを前記Ｃｏ合金で形成して金属拡散を防止することもできるが、好ましくは前記水素透過膜７とは非結合状態で形成配置される。
【００７０】
前記のように、図３〜５の水素分離用部材１の前記中間層８には、その微細粉末８Ａとして、例えば前記Ｃｏ合金などの難拡散金属による粉末の他、融点が２０００℃以上の高融点金属材料（例えばモリブデン、クロム、ニオプ、タンタル、バナジュウムなど）による粉末、その他セラミック等の無機製焼成素材を用い得るが、更に例えば原料ガスを改質する為の改質用触媒粉末を用いることもできる。
【００７１】
この中間層８は前記したような成形方法で焼結一体化したものを用いることができるが、焼結一体化することなく、微細粉末を充填し、焼結などによる結合、固定などの一体化することなく使用してもよい。
あるいはその場合、前記難拡散金属粉末、高融点金属粉末、無機製焼成素材はこれと接触する前記透過膜７との拡散を防止し、かつ良好に保護するとともに、供給ガスの流通特性を高める観点から、例えば０．５〜５００μｍ程度の粒子径のものが採用され、またその厚さは例えば１ｍｍ以下とする。
【００７２】
一方、微細粉末８Ａが触媒粉末からなるか、それを一部に含む場合においては、原料ガスの改質反応によって原料ガス中の水素ガス成分のみを分離し易いように該原料ガスを改質する。例えば原料ガスが炭化水素ではＣＨ4 ＋２Ｈ2 Ｏ→４Ｈ2 ＋ＣＯ2 に、またメタノールでは、ＣＨ3 ＯＨ＋Ｈ2 Ｏ→４Ｈ2 ＋ＣＯ2 に反応させ、このＨ２ガスを次段の透過膜７で分離するもので、例えばＦｅ，Ｃｏ，Ｎｉ，Ｒｕ，Ｒｈ，Ｐｔなどの第VIII族金属を含有するもの、ＮｉＯなどが用いられる。その充填量や粉末形態などは、原料ガスや触媒粉末の種類、供給処理条件などを勘案して調整され。またその大きさについても例えば数μｍから数ｍｍ程度を有する。特に中間層が前記触媒粉末である場合は水素透過膜との接触による性能への影響を確実に排除する為に、前記モリブデンなどの高融点金属でなるメッシュをその間に配置することが好ましい。
【００７３】
このように構成されてなる水素分離用部材１は、図１に示すように、その一方の端部に例えば機械装置への取付や接続の為のねじ部を設けた継手金具１０Ａである端金具１０をシール効果を有して固着する。また図３の場合には、他方の端部に、端金具１０である封止用の封止金具１０Ｂを固定している。これにより水素分離用部材エレメント１１を形成している。なおこの水素分離用部材エレメント１１は、図示しない容器内に必要により連続して多数個が収容して外部機器に配管接続されることにより水素ガスが取出し可能な装置を構成する。なお、本形態では、原料供給ガスはエレメント１１の外方から外装多孔体９をへて水素透過膜７に至り、前記受け部材５内部流路を流れて次工程に供給される。
【００７４】
また、これら端金具１０の前記水素分離用部材１への取り付けについては、例えばその接合界面に銀ロウなどのロウ材１７を介在して加熱結合するロウ付け法、特許第３２１５５０１号が開示するような、端金具１０のフランジ１０ｆ面に前記水素分離用部材１を密に接合し、その反対面を溶融する時の加熱で拡散結合する方法、その他通常の電子ビーム溶接による方法など種々可能である。
【００７５】
さらに、他端を球頭状のエンドキャップ（図１）として封止し、又は予め他端を端金具１０（図３）で閉じて、その表面上に水素分離膜７、外装多孔体９を設けもの、例えば特開２０００−１８５２０９号公報に記載するように、その外周面をプリーツや波状のひだなどを設けることで表面積を増し、水素透過効率を向上することができる他、各端金具１０の一方をネジ穴付きの端金具として、複数本の水素分離用部材１を連結した大容量の装置を形成することもできる。
【００７６】
また、図１０は前記端金具１０についての他の形態を示すものであって、筒状の水素分離用部材１（例えば間接型）の両端をそれぞれロウ付けにより気密に閉じかつ予め結合されるリング状の予備金具１０ａと、端部の使用状態によって、継手用端金具１０Ａ形成用の追加継手金具１０ｂ、又は封止用金具１０ｂ形成用の追加封止金具１０ｃとからなる端金具１０を用いることもできる。なお予備金具１０ａを付設したものを標準品とすることでシール性が求められるロウ付け工程を標準化し、生産性を高めて在庫管理を簡素化することができる。
【実施例】
【００７７】
表１の組成を有するＣｏ基合金のアトマイズド粉末（平均粒子径６０μｍ）と、平均繊維径８μｍ、平均アスペクト比１０の短繊維とを各々準備し、該Ｃｏ基合金のアトマイズト粉末によって平均空孔径２５μｍを有する筒状の焼結支持体（外径１５ｍｍ，厚さ２ｍｍ，長さ８０ｍｍ）を作成した。
この支持体を、他方のＣｏ合金による短繊維を懸濁した懸濁液中に浸漬し、その内面側から減圧吸引することで、厚さ０．３ｍｍの前記短繊維による微細層を形成した。そして、これを所定の焼結炉内にセットして焼結し、得られた焼結体からなる外径１５ｍｍ、長さ８０ｍｍの受け部材をえた。前記微細層の空孔径は前記支持体の空孔径より微細な４μｍを有するものであった。
【００７８】
【表１】
2007090295.tif 000003
【００７９】
一方、水素透過箔６には、Ａｇ２５質量％を含有するＰｄ−Ａｇ合金帯材を冷間圧延し、最終厚さ２０μｍの箔膜材とした。この薄膜材は、前記冷間加工によって加工硬化しているが、顕微鏡組織を調査した結果でもピンホールなどの欠陥はなく、靭性にも優れるものであった。
【００８０】
そこで、この薄膜材を前記受け部材の外周に沿って１層巻きし、かつその重なり縁辺部間に銀ろう材を介在させ、ロウ付け処理によって前記Ｐｄ−Ａｇを用いた薄膜材である水素透過膜で覆った被包体とした。そして、前記支持体で用いたのと同様のＣｏ基合金のアトマイズド粉末（平均粒子径２０μｍ）からなる焼結成形パイプ（肉径１６ｍｍ、肉厚２ｍｍ）を外装してスエージング加工機にセットし、加工率５％の絞り加工を行い、前記水素透過膜の両面に前記Ｃｏ合金でなる外装多孔体を持つ積層構造の水素分離部材を得た。  
【００８１】
こうして得られた筒状の水素分離用部材について、次の各試験を行った。
【００８２】
（試験１）熱サイクル試験
試験用の水素分離用部材エレメントを加熱温度６００℃に設定した炉内に入れて加熱した後、これを取り出して十分に冷却し、再度前記温度に加熱する、加熱冷却の繰返し試験を１００サイクルにわたって行ない、温度の昇降に伴う水素透過膜の亀裂発生を調べた。試験は該エレメント内に一定圧力のＡｒガスを注入し、その圧力減少量の変化で確認したものであり、特に圧力減少は見られず、したがって、透過膜自体にはクラック等の欠陥発生はなく、長期にわたって使用可能なものであることが確認された。
【００８３】
（試験２）拡散発生の確認試験
また、この試験後の水素分離用部材エレメントを分解して内部の水素透過膜の小片を取り出し、その表面側から深さ方向における各金属元素のオージェ分析を行った。測定対象の金属元素は、該透過膜と接触していた受け部材及び外装多孔体に含まれる、Ｃｏ，Ｆｅ，Ｃｒ，Ｓｉの主要元素と、透過膜を構成しているＰｄ及びＡｇ元素について行ったが、特に拡散は認められなかった。
【００８４】
（試験３）水素分離性能試験
水素分離エレメントを両端に継手のついたステンレス製ケース内に組込み、加熱炉内にセットし、原料ガスの供給配管を接続して、その一次側からＮ２：２０％含む混合水素ガスを供給しながら温度５５０℃に加熱した。試験はこのセットに、前記混合ガスを３Ｋｇ／ｃｍ2 Ｇの条件で供給しながら、その下流２次側から流出するガス中のＮ２成分をガスクロで分析することで行ったものであり、結果的にＮ２は全く検出されず水素ガスの分離性能も良好で安定した結果が得られた。
【図面の簡単な説明】
【００８５】
【図１】受け部材が一端キャップ形状に形成され、中間層を有しない場合の水素分離用部材を備えた水素分離エレメントの一形態を例示する断面図である。
【図２】図１の要部を示す拡大断面図である。
【図３】外装多孔体と水素透過膜との間に中間層を有する場合の他の形態の水素分離用部材を備えた水素分離エレメントの断面図である。
【図４】図３のＡ−Ａ′断面図である。
【図５】図３の要部の端金具との取付け状態を合わせて示す拡大断面図である。
【図６】受け部材の成形方法を示す部分断面図である。
【図７】金属短繊維の扁平部を例示する斜視図である。
【図８】鍛圧装置の要部を例示する一部破断斜視図である。
【図９】（Ａ）は、めっき法による水素透過膜の表面状態を示す顕微鏡拡大平面図、（Ｂ）は、その断面を示す顕微鏡断面図である。
【図１０】水素分離部材エレメントの他構造を例示する一部断面図である。
【図１１】受け部材にメッキされた水素透過膜が、繰り返しの温度昇降により剥離孔が生じる状態を例示する仮想断面図である。
【図１２】従来の水素製造プロセスを例示するブロック図である。
【図１３】メンブレンリアクターによる水素製造プロセスを例示するブロック図である。
【符号の説明】
【００８６】
１      水素分離用部材
２      支持体
３    微細層
３Ａ    金属短繊維
３Ｆ    平坦部分
５    受け部材
５ａ    外表面
７      水素透過膜
８      中間層
９      外装多孔体
１０    端金具
１０Ａ    継手金具
１０Ｂ    閉止金具
【図１】
2007090295.tif 000004
【図２】
2007090295.tif 000005
【図３】
2007090295.tif 000006
【図４】
2007090295.tif 000007
【図５】
2007090295.tif 000008
【図６】
2007090295.tif 000009
【図７】
2007090295.tif 000010
【図８】
2007090295.tif 000011
【図１０】
2007090295.tif 000012
【図１１】
2007090295.tif 000013
【図１２】
2007090295.tif 000014
【図１３】
2007090295.tif 000015
【図９】
2007090295.tif 000016